(57)【要約】太陽光反射顔料を含有する組成物に微小球を添加することによって、低い太陽光吸収率および赤外線領域の大気の窓に対応する波長での好ましい放射率を示す表面コーティング組成物が提供される。【特許請求の範囲】
【請求項１】
太陽光反射顔料および有効な量の微小球を含有する、放射冷却特性を有する表面コーティングを提供するための表面コーティング組成物。
【請求項２】
前記微小球はシリカ微小球である請求項１に記載の表面コーティング組成物。
【請求項３】
前記微小球はシリカアルミナのシェルを有する請求項２に記載の表面コーティング組成物。
【請求項４】
前記微小球の直径はほぼ４５μｍと１５０μｍの間である請求項１に記載の表面コーティング組成物。
【請求項５】
前記微小球の平均直径は約５０μｍである請求項４に記載の表面コーティング組成物。
【請求項６】
前記微小球は、ほぼ０．３μｍと１μｍの間のシェル厚みを有する請求項３に記載の表面コーティング組成物。
【請求項７】
６００Ｌ当たりほぼ６０〜１５０Ｋｇの微小球を含有する請求項１に記載の表面コーティング組成物。
【請求項８】
６００Ｌ当たりほぼ６０〜１４０Ｋｇの微小球を含有する請求項７に記載の表面コーティング組成物。
【請求項９】
６００Ｌ当たりほぼ６０〜７０Ｋｇの微小球を含有する請求項７に記載の表面コーティング組成物。
【請求項１０】
周囲温度に対して建物内の温度を下げる方法であって、前記建物の屋根に、太陽光反射顔料および有効な量の微小球を含有するコーティングを塗布するステップを含む建物内の温度を下げる方法。
【請求項１１】
前記コーティングは波長範囲８〜１３μｍの熱エネルギーを優先的に放出する請求項１０に記載の建物内の温度を下げる方法。
【請求項１２】
前記表面は、熱波長で８５％を超える放射率を有する請求項１１に記載の建物内の温度を下げる方法。
【請求項１３】
前記表面は８０％を超える太陽光反射率を有する請求項１２に記載の建物内の温度を下げる方法。
【請求項１４】
太陽光選択性顔料および有効な量のシリカ微小球を含有する、波長範囲８〜１３μｍの熱エネルギーを優先的に放出する太陽光選択性表面を提供する表面コーティング組成物。
【請求項１５】
前記表面は、熱波長で８５％を超える放射率を有する請求項１４に記載の表面コーティング組成物。
【請求項１６】
前記表面は８０％を超える太陽光反射率を有する請求項１５に記載の表面コーティング組成物。
【請求項１７】
空にほぼさらされた屋根を有する建物であって、前記屋根は、太陽光反射顔料および有効な量の微小球を含有する表面コーティングを有する建物。
【発明の詳細な説明】
【技術分野】
【０００１】
［発明の背景］
本発明は、放射冷却特性を有する表面コーティングに関し、特に、こうしたコーティングを建物の外面上に使用して、これらの建物に対する熱負荷を軽減することに関する。
【０００２】
放射冷却とは、物体が、通常の対流および伝導プロセスによって吸収したエネルギーを放射熱として放出するプロセスを言う。
【０００３】
黒体放射の物理は、物体が放射を放出する波長が物体の温度によって決まることを述べている。地球温度の場合、放出は、約１１．４μｍでピーク放出を有する赤外（ＩＲ）波長で起こる。一方、入射太陽光(radiation)は、６０００°Ｋの黒体温度に対応し、紫外、可視、および近赤外波長に集中する。
【０００４】
地球が放出した放射の全てが宇宙に出て行くわけではない。この放射のかなりの部分は、地球の大気、特に、いわゆる「温室効果ガス」、すなわち、水蒸気、二酸化炭素、およびオゾンで吸収され、地球の表面に再放出される。
【０００５】
図１は、波長の関数としての大気の吸収を示す。種々の吸収ピークのもとになる種は、水平軸上で特定されている。大気が比較的透過性を持っている８〜１３μｍの領域には吸収の低い「大気の窓」がある。同様な窓は１〜５μｍ帯内のいくつかの波長に対して存在する。これらの波長の、地球の表面からの放射は、大気に吸収されたり地球の表面に戻るのではなく、これらの大気の窓を通過して宇宙に出て行く可能性がある。
【０００６】
高い大気吸収を有する波長については、放射が吸収され、また地上に再放射されるため、大気中にかなりの量の放射が存在するであろう。逆に、これらの波長の窓に対応する波長については、これらの波長で地球が放出した放射のほとんどが大気を通過して宇宙に出て行くため、大気中にはほとんど放射が存在しないであろう。
【０００７】
「選択性表面」は、その波長では、表面によって吸収される可能性のある入射光(radiation)が少なく、その放射の宇宙への急速な伝達を可能にする、大気の窓に対応する波長で熱エネルギーを優先的に放出することによって、また、これらの波長外の放射を吸収しないことによって、大気の窓を利用する表面である。
[発明の概要]
【０００８】
本発明は、建物の外面用の放射冷却表面コーティングとして用いるための硬化可能な組成物であって、入射太陽光の波長での低吸収率および低減された入射光の波長での高い放射率を有することを特徴とする。
【０００９】
本発明は、こうしたコーティングを、太陽光反射顔料を含有するコーティング組成物内にガスまたは真空充填微小球の分散を包含(inclusion)することによって得ることができるという発見に基づいている。採用した微小球は、好ましくはシリカ型であり、最も好ましくはシリカ−アルミナのシェルを有する。有効な量のこうした微小球を組み込んだ、本発明によるコーティングは、コーティングした構造の内部において周囲温度以下を得ることができることを実際に証明した。
【００１０】
こうしたコーティングで採用した微小球は、たとえば、ＣＯ２またはＮ２を用いてガス充填されるか、あるいは、真空充填されてよい。
【００１１】
好ましくは、コーティングは、これらの波長について、透過するのではなく、太陽光を吸収しないばかりか、反射もする。好ましくは、コーティングは、８０％を超える、より好ましくは８４％を超える太陽光反射率を有する。
【００１２】
好ましくは、コーティングは、熱波長(thermal wavelength)で、８５％を超える、より好ましくは、９０％を超える、さらに好ましくは９５％を超える放射率（ε）を特徴とする。
【００１３】
コーティングの太陽光吸収および放射特性の組み合わさった効果は、コーティングが、内部空気層からの熱エネルギーを吸収し、そのエネルギーを熱放射として再放射して、空気層の正味の放射冷却を得ることができることである。
【００１４】
鋼板表面に塗布された本発明のコーティングが、エアマス(Air Mass)１．５太陽スペクトルおよび２０〜２８℃での周囲温度にさらされると、組成物は、鋼板の下の空気層に対して正味の放射冷却を示す。
【００１５】
好ましくは、本発明の組成物は、硬化可能であり、大面積スプレープロセスを用いて既存の建物に塗布されることができる。
【００１６】
ここで、本発明の好ましい実施形態が非限定的な例によって、また、添付図を参照して述べられるであろう。
[発明の好ましい実施形態の説明］
【００１７】
本発明による組成物は以下のように製造された。量は、総量６００Ｌ混合について与えられ、例示的目的だけのために提供される。厳密な量が述べられるが、これらの量からの大幅な変動、いくつかの成分についてはゼロへの低下さえもの可能性があり、それは本発明の範囲内である。
【００１８】
金属イオン封鎖および湿潤剤、好ましくはポリリン酸塩６１０ｇおよび分散剤６１０ｇを、混合ドラム内で水９１Ｌに添加し、２０００ｒｐｍで１０分間、または、調合剤が完全に分散するまで混合した。この混合物に対して、ルチルグレード酸化チタン（ＴｉＯ２）などの太陽光反射顔料（３８ｋｇ）、硬化した組成物に耐水性を与えるＣａＣＯ２またはＭｇＣＯ２などの充填剤の７２ｋｇ、および金属上の耐摩耗性物質および耐食性物質でもある、懸濁剤、たとえば、ＭｇＳｉＯ３、ＢａＳＯ４、またはＳｉＯ２の７２ｋｇを添加した。次に、その混合物を、約２０００ｒｐｍで１時間分散した。実際の混合時間は、粒子サイズによって決まるであろう。混合は、混合物が、ヘグマン(Hegman)グラインドゲージ上で測定された、約１５ミクロンを与えるヘグマン設定７になるまで続けることが好ましい。
【００１９】
次に、スチレンアクリル、アクリル樹脂、単独重合体、またはＰＶＡなどのバインダを約２２８Ｌ添加し、１５００ｒｐｍで１５分間混合した。
【００２０】
次に、消泡材（好ましくは非シリコンベース）を約３．８Ｌ添加し、１５００ｒｐｍで１０分間混合した。
【００２１】
アンモニアまたは他の適当なアルカリを１．９Ｌ添加して、ｐＨを増粘剤の添加に適した範囲に調節する。アンモニアを１１００ｒｐｍで１０分間混合した。
【００２２】
次に、任意のトリメチルペンタンジオールなどの融合剤、たとえば、イソノール（４．８Ｌ）を添加し、１１００ｒｐｍで１５分間混合した。
【００２３】
さらなる融合剤として役立ち、硬化時間を調整するプロピレングリコールまたは他の適当なグリコールを添加し、１１００ｒｐｍで５〜１０分間混合した。
【００２４】
非毒性で広範囲のバイオサイドを４００ｇ添加し、１１００ｒｐｍで５〜１０分間混合した。バイオサイドは、単一の殺真菌剤、殺菌剤、殺虫剤、殺藻剤を含んでよく、重金属がないのが好ましい。
【００２５】
好ましくはヒドロキシセルロースのグループから選択された増粘剤（６３０ｇ）を水１０Ｌに前もって融解し、その後、主混合物に添加し、１１００ｒｐｍで１０〜１５分間混合した。混合物はこの成分の添加によって増粘した。粘度はＮｏ．４フォードカップ(Ford Cup)を用いて測定され、温度を考慮して３５秒のランスルータイムが得られるまで調整された。
【００２６】
可塑剤（１０Ｌ）、好ましくはフタル酸エステルを添加し、１１００ｒｐｍで１０分間混合した。
【００２７】
最後の混合工程は、本実施例では７０〜９０ｋｇの微小球成分を添加することであり、微小球成分は、球に対する損傷を避けるために、２００〜３００ｒｐｍの低いレートで約３０分間混合された。微小球は、直径が約４５μｍ〜１５０μｍであり（平均５０μｍが好ましい）、０．３μｍ厚と１μｍ厚の間のシリカ−アルミナシェルおよびＣＯ２の充填分を有する。球は、微軽量粉末を形成し、少なくとも大気の窓の波長においてコ−ティングの放射率を高めると考えられる。本実施例ではＣＯ２充填微小球が用いられたが、球は、５３３Ｐａ（４Torr）の圧力に真空充填されるか、別のガス、たとえば、Ｎ２で充填されることができる。
【００２８】
微小球以外の上述の調合剤は、主に、調合剤の低い太陽光吸収特性および高い熱放射特性の点について、ならびに、調合剤を、屋根のコーティング、たとえば、防火性物質、耐食性物質、バイオサイドなどとして用いるのに適したものにさせる調合剤の特性について、入手できる調合剤から選択された。塗料および硬化可能表面コーティングの調製の専門家は、調合剤の割合が、特定の用途に対して調整されるであろうことを理解するであろう。たとえば、上述の組成物において、比較的少量の白色顔料（ＴｉＯ２）が採用され、白色顔料は適当な場合に増やすことができる。
【００２９】
より濃い濃度の微小球、たとえば、６００ｌ当たり１４０Ｋｇを含有するコーティング組成物を効果的に用いることができる。より濃い濃度、たとえば、６００ｌ当たり１５０Ｋｇを用いてもよい。
【００３０】
好ましい組成物は、少なくとも４０％固体、より好ましくは少なくとも６０％固体、さらにより好ましくは少なくとも７０％固体を有する。
【００３１】
得られた混合物は、すぐ塗布できるように、シールされ保管されることができる。組成物は、任意の外面上にコーティングされることができるが、好ましくは、最大の放射冷却を確保するために、十分な空の視野を有する屋根に塗布される。たとえば、倉庫の屋根の上の大面積コーティングは、スプレイコーティングプロセスによって、たとえば、タングステンカーバイド(Tungsten Carbide)チップを有するＧｒａｃｏ（登録商標）エアレススプレーガンを用いて最もよく遂行することができる。
【００３２】
コーティングは、単一の厚層として塗布されてよいが、より一般的には、一連の薄層から形成されるであろう。コーティングの単一層を塗布することができる厚みは、組成物の粘度および表面の平坦度によって決まるであろう。傾斜しているか、起伏しているか、または粗い表面は、全体のコーティングが表面にわたって一様の厚みであることを確保するために、より薄い被覆を塗布することを必要とするであろう。
【００３３】
コーティングが厚過ぎると、コーティングは、建物に対してブランケットとして機能し、内部空気層から、放射放出用のコーティングへの熱伝達を抑制し、それによって、内部温度がより高くなる。したがって、コーティングの厚みは１０ｍｍ未満であるのが好ましい。
【００３４】
上述の実施例に従って製造されたコーティングは、光学測定によって、０．１５の半球太陽光吸収率を示すことがわかっており、測定された屋根熱損失係数から推定された熱放射率は０．９を超える。しかし、材料の、観察された放射能力およびＩＲスペクトルは、８〜１３μｍの大気の窓における選択性の放射能力の存在を示している。
【００３５】
本発明の組成物と従来のルーフィングシステムの間で比較試験が行なわれた。第１の系列のこれらの試験において、約３３０ｍｍ×３３０ｍｍ×７６０ｍｍで、一端が開いた４つの鋼ボックスが試験で用いられた。ボックスは、ボックスの底が試験のための屋根になるように、ひっくり返された（開いた端が下）。各ボックスは、Ｒ＝１．５と評価された断熱材で側壁をライニングされた。２つのボックスは、裸鋼の外表面を有し、ボックスのうちの１つは、壁上に用いたのと同じ断熱材で屋根の下側を断熱された。第３のボックスは、純白でないカラーボンド(Colorbond)鋼でできており、残りのボックスは、上述したように調製された本発明の組成物を用いて、屋根の外側を約０．７ｍｍの厚みにコーティングされた。
【００３６】
試験ボックスは、各ボックスが十分な空の視野を有する状態で屋外に配設された。１０日の間、１時間ごとに内部温度を読みとった。屋外の周囲温度もまた記録された。結果は、図２にグラフ化され、そこでは、本発明の出願人の登録商標Iｎｓｕｌｓｈｉｅｌｄ（登録商標）を用いた本発明の組成物が参照されている。結果から明らかであるが、本発明のコーティングは、既存のルーフィングシステムに比べて、試験ボックスの内部空間において低温度を維持する時に非常にうまく働き、内部空間温度を常に周囲温度以下で提供する唯一の製品であった。
【００３７】
試験期間は主に雲１つ無い昼夜にわたっており、曇の多い条件下では、本発明のコーティングの性能が下がることを留意すべきである。しかし、こうした条件下でも、本発明のコーティングは、やはり従来技術のシステムより優れていた。
【００３８】
他の試験において、非断熱の鋼格納部は、本発明の組成物でコーティングされ、硬化させられ、その後、快晴条件で、２３℃の周囲温度で、横入射の(incident on the horizontal)、１０６２Ｗｍ−２の太陽光を受けた。格納部の屋根からの全放射エネルギーは、８９４Ｗｍ−２の反射太陽エネルギーおよび１８８Ｗｍ−２の再反射熱（ＩＲ）を含んだ。したがって、１０８２Ｗｍ−２の全エネルギー出力は、入射太陽エネルギーより大きかった。このことは、コーティングされた屋根が、格納部内の空気層から熱エネルギーを吸収し、そのエネルギーを大気に出力することができたことを示唆している。
【００３９】
屋根の下に断熱層を有する、同様な格納部の場合、正味エネルギー出力は１０６４Ｗｍ−２であり、断熱しない場合より小さいが、たとえ入射太陽光が大きい条件においても、正味の少量の冷却効果を得るにはそれでも十分である。
【００４０】
快晴の夜間の条件下では、太陽光の熱負荷はなかったが、放射冷却が続いた。午後１１時には、非断熱格納部の内部温度は、２０℃の周囲温度と比較して１６．４℃であり、午前２時には、内部温度は、１８．８℃の周囲温度と比較して１５．７℃であった。断熱した場合、内部温度は周囲温度より少し高かった。
【００４１】
コーティングしない鋼屋根の下側の屋根温度（５６℃）と、本発明に従ってコーティングした同様な鋼屋根の下側の屋根温度（３３℃）との比較から、本発明のコーティングは、屋根構造に塗布されると、コーティングの、高い太陽光反射特性によって、内部空気層に対する太陽熱負荷を軽減することができることが分かる。屋根に対する太陽光加熱が非常に小さいために、屋根は、代わりに、屋根の下の内部空気層から熱を吸収することができる。コーティングの高いＩＲ放射特性によって、この吸収された熱は、屋根から効率よく放射することが可能になり、したがって、空気層に対して正味の冷却効果を達成する。
【００４２】
さらに、屋根の直下の温度がベース高さの温度より数度高い状態では、空気層内に大きな温度勾配が存在する可能性があるため、この放射冷却効果は、周囲温度よりかなり低い地表高さの温度が得られる時点まで続く可能性がある。
【００４３】
第２の系列の試験において、解体可能な教室の環境でコーティングの性能を評価するために、２０００年１２月から２００１年４月まで現場テストが実施された。可搬型教室は、オーストラリアでは広く用いられており、特に夏に暑くなり過ぎるという評判がある。
【００４４】
本発明のコーティングは主に、民間向けおよび産業向け金属屋根の建物用に意図されており、概して、外壁表面積よりずっと大きな屋根面積を有する。解体可能な教室は、以下の理由についてコーティングをテストする「最悪の場合のシナリオ」を提示する。その理由とは、
スーパーマーケットまたは倉庫と異なる、低い屋根と壁の比、
内部の熱がコーティングに達するのを遅らせ、それによって、周囲の空気温度の移動に比較した時の時間遅れを作る、屋根下部の断熱、
標準的なスーパーマーケットの密度の約２倍である、一人あたり約３ｍ２という比較的高い占有率、
高い外気交換率を可能にし、それによって、コーティングが内部温度を常に周囲温度以下に維持する困難さが増す、広々とした窓および天井排風機、である。
【００４５】
こうした難問にもかかわらず、コーティングが非常にうまく行なわれた。テストの占有期間（２００１年２月〜４月）の間、コーティングした部屋の毎日の最大温度は、その期間の８４％について周囲温度かまたはそれ以下に維持された。非占有期間の間、コーティングした部屋のピーク温度は、その期間の８１％について周囲温度かまたはそれ以下であったが、その変化分は種々の天候条件を反映している。
【００４６】
温度レコーダは、部屋の占有部の温度を正確に記録するための高さで、教師の黒板に隣接して配置された。図５〜６のグラフは、試験で用いた２つの部屋における観察の結果を示しており、部屋のうちの１つは、本発明の組成物で屋根をコーティングした。（別のコーティングしていない部屋は、小さな窓取り付け式の空調ユニットを含んでおり、その部屋の使用には何の制御も行なわれなかった。しかし、ユニットは、温度センサから遠く離れた教室の端にあったが、実際、この部屋についての対応するグラフは、そのことが、測定した温度に目立った影響を与えなかったことを示している。したがって、その部屋についてのグラフは本明細書には含まれていない。）部屋は遮光した壁を有するが、その屋根は遮光要因による影響を受けなかった。
【００４７】
以下のグラフで提示された結果は、テストの３つの期間から得られた。すなわち、
図３は、最も暖かい期間である２０００年１２月後半、
図４は、最も涼しい期間である２００１年４月中旬、
図５は、占有期間であり、毎日ピーク温度を示す２００１年２月〜４月である。
【００４８】
曇りの天候、空気交換要因、および部屋の人数を含む、テストについて制御できない多くの環境要因があったが、コーティングは、全期間にわたって優れた結果をもたらした。
【００４９】
図３を参照すると、１２月の最も暑い日に、大気温度が午後１２時までに３８℃に達し、引用されていない教室が午後３時までに４１℃のピークに達することが示されている。しかし、コーティングした部屋は、正午で大気温度より８℃涼しく、午後３時までに４℃涼しく、他の部屋より７℃涼しかった。全体として、周囲温度がほとんどの日にそのピークに達する時、コーティングした部屋は概して、約６℃〜７℃周囲温度より低かったことを理解することができる。コーティングした部屋の温度は、数時間後に、しばしば、ほぼ午後４〜６時にそのピークに達したが、めったに最大周囲温度には達しなかった。
【００５０】
図３からも明らかであるのは、コーティングした部屋は、通常、周囲温度がコーティングした部屋の温度に下がる時に、冷却を開始したことである。上述したように、コーティングした部屋の冷却の時間遅れは主に、内部の熱を閉じ込める屋根の下の断熱によるものであろう。内部熱は、空気の交換によって建物に入ったか、または、複数の人を含む内部熱源から発生したものと思われる。
【００５１】
図４に関連して、有意な観察結果は、コーティングした部屋が温度の流れさえも維持したことである。コーティングした部屋は他の部屋ならびに周囲空気よりかなり涼しかったが、夜通しは冷えなかった。それぞれの日の最も暑い時間、通常ほぼ正午から午後２時に、コーティングした部屋は、周囲温度および他の部屋より約４℃〜７℃涼しかった。４月１７日は適例である。午前１０時に、コーティングした部屋はまだわずか１８℃であり、周囲温度は２３℃である。周囲温度が午後１２時にピークに達すると、２８℃に達するが、コーティングした部屋はそれでも快適な２２℃である。コーティングした部屋は、その日にもはや使用されなくなってからしばらくして、最後には、午後６時ごろにわずか２５．５℃に達した。
【００５２】
周囲温度は午後遅くに下がるため、断熱は、その時閉まっている部屋の内部の熱を閉じ込め、内部熱が周囲温度と同じ速度で冷えるのを妨げる。
【００５３】
断熱がない場合、コーティングした建物は、屋外の周囲空気とほとんど同じ速度で冷えるであろう。このことによって、より経済的で、環境的に効果のある建物の設計が可能になる。
【００５４】
図５は、占有した期間の８４％について、コーティングした部屋は、最大周囲温度かまたはそれ以下であり、かつ、ほとんど常に、他の部屋をかなり下回っていたことを示している。コーティングした部屋が周囲温度より少し高かった日は最も涼しい日であり、その日は、コーティングが作用するにはほとんど晴れた空を必要とするのに、雲の覆いが支配的であった。このことは、通常もう少し内部熱を保持するのが望ましい、涼しいか、または曇りの天候において、理想的である。
【００５５】
本出願人は、本発明の放射冷却用のコーティングが、下にある断熱材による断熱をせずに屋根に用いられると、最も効果的であることを見い出した。吸収される太陽光の侵入に対する障壁を提供しながら、断熱材によって断熱することは、熱エネルギーを大気に放射できる時に内部空気層からコーティングへの熱エネルギーの輸送が減ることによって、放射冷却機構を抑制すると思われている。
【００５６】
本発明によるコーティングは、太陽熱負荷を処理する従来の方法に対する役立つ代替方法を提供する。しかし、それを用いることの適否は、その方法が使用されるはずの環境によってほとんど決まるであろう。コーティングは、夏季時間の冷房費用が冬季時間の暖房費用より大きい建物に用いるのに最も適するであろう。今までの実験が示していることは、下の断熱のない屋根でコーティングを用いるのが最良であることであるが、断熱が用いられるのが最もよいという冬季の暖房についての考慮事項があるため、そのことは、状況の経済性によって左右される可能性がある。
【００５７】
雲で覆われた条件下では放射冷却効果が減ることがわかった、また、このことの理由は、増加したレベルの水蒸気が大気の窓に近いことであろうと思われている。このことは、放射冷却が内部空気層の温度を十分に周囲温度以下に下げることができる夜間に特に重要である。したがって、コーティングは、あまり雲が支配しない環境で、最適には、晴れた空の夜間の条件について用いられるのがより適している。
【００５８】
本発明の恩恵は、空気層内で低温を維持するのに、空調にあまり頼ることをせず、したがって、エネルギー消費が減ることを含む。このことは、本発明が利用されるローカルなシステムに対する利点、ならびに、温室効果ガスの生成を減らすことを含むより広い環境的な利点を有する。
【００５９】
本発明の組成物は、バイオサイド、防火性物質、耐食性物質などのような付加的な成分を含んでよく、または別法として、先に述べた成分をこれら特性について選択することができる。
【００６０】
本発明の特定の実施形態を述べてきたが、本発明が、本発明の本質的な特徴から逸脱せずに、他の特有の形態で具体化されることが当業者には明らかであろう。したがって、本実施形態および実施例は、全ての点において、例示的であって、限定していないと考えられるべきであり、したがって、当業者には明らかであろう全ての変更は、本明細書に包含されることが意図される。本明細書における、知られている従来技術に対する参照は、反する指摘が現れるまでは、こうした従来技術が、本発明が関係している当業者によって一般的に知られているということの容認とはならないことがさらに理解されるであろう。
【図面の簡単な説明】
【００６１】
【図１】大気吸収対波長のグラフである。
【図２】従来のルーフィングシステムに対する、本発明によるコーティングの比較テストの結果を示す図である。
【図３】本発明の他の比較テストの結果を示す図である。
【図４】本発明の他の比較テストの結果を示す図である。
【図５】本発明の他の比較テストの結果を示す図である。
【図１】
2004532919.tif 000002
【図２】
2004532919.tif 000003
【図３】
2004532919.tif 000004
【図４】
2004532919.tif 000005
【図５】
2004532919.tif 000006
【国際公開パンフレット】
2004532919.tif 000007
2004532919.tif 000008
2004532919.tif 000009
2004532919.tif 000010
2004532919.tif 000011
2004532919.tif 000012
2004532919.tif 000013
2004532919.tif 000014
2004532919.tif 000015
2004532919.tif 000016
2004532919.tif 000017
2004532919.tif 000018
2004532919.tif 000019
2004532919.tif 000020
2004532919.tif 000021
2004532919.tif 000022
2004532919.tif 000023
2004532919.tif 000024
2004532919.tif 000025
2004532919.tif 000026
2004532919.tif 000027
【国際公開パンフレット（コレクトバージョン）】
2004532919.tif 000028
【国際調査報告】
2004532919.tif 000029
2004532919.tif 000030
2004532919.tif 000031